(57)【特許請求の範囲】
【請求項１】
溶媒と、該溶媒に対する濃度が０．５１〜３モル／Ｌのフッ化物イオン触媒との存在下で、下式（ｆ）で表される化合物を１０５〜１３５℃の温度に加熱し、該式（ｆ）で表される化合物の異性化反応により下式（ｇ）で表される化合物を得る工程（vi）を有する、含フッ素化合物の製造方法。
【化１】
0005807494.tif 000034
【化２】
0005807494.tif 000035
（ただし、Ｑは、単結合またはエーテル結合性酸素原子を有してもよいペルフルオロアルキレン基を示す。）
【請求項２】
下式（ｚ）で表される化合物の酸化反応により、下式（ａ）で表される化合物を含む混合物を得る工程（ｉ）と、
前記式（ａ）で表される化合物にカルボニル化合物を反応させて、下式（ｄ１）で表される化合物および下式（ｄ２）で表される化合物の少なくとも一方を含む生成物を生成させる工程（iv）と、
前記式（ｄ１）で表される化合物および式（ｄ２）で表される化合物の少なくとも一方を含む生成物にヘキサフルオロプロピレンオキシドを反応させて、下式（ｆ）で表される化合物を生成させる工程（ｖ）と、
溶媒と、該溶媒に対する濃度が０．５１〜３モル／Ｌのフッ化物イオン触媒との存在下で、前記式（ｆ）で表される化合物を１０５〜１３５℃の温度に加熱し、該式（ｆ）で表される化合物の異性化反応により下式（ｇ）で表される化合物を得る工程（vi）と、
前記式（ｇ）で表される化合物の熱分解反応により、下式（ｈ）で表される化合物を得る工程（vii）と、
を有する、含フッ素化合物の製造方法。
【化３】
0005807494.tif 000036
【化４】
0005807494.tif 000037
【化５】
0005807494.tif 000038
【化６】
0005807494.tif 000039
【化７】
0005807494.tif 000040
【化８】
0005807494.tif 000041
（ただし、Ｑは、単結合またはエーテル結合性酸素原子を有してもよいペルフルオロアルキレン基を示す。）
【請求項３】
前記工程（ｉ）と前記工程（iv）の間に、
前記混合物にヒドロキシ基を有する化合物（ｍ）を反応させて、前記混合物に含まれ、下式（ｂ）で表される酸フルオリド化合物をエステル化し、カルボン酸エステルに変換する工程（ii）と、
前記式（ａ）で表される化合物と前記カルボン酸エステルを含む混合物から、該カルボン酸エステルを分離して除去する工程（iii）と、を有する請求項２に記載の含フッ素化合物の製造方法。
【化９】
0005807494.tif 000042
【請求項４】
溶媒と、該溶媒に対する濃度が０．５１〜３モル／Ｌのフッ化物イオン触媒との存在下で、下式（ｄ１）で表される化合物および下式（ｄ２）で表される化合物の少なくとも一方とヘキサフルオロプロピレンオキシドとを−５０〜５０℃の温度で０．５〜２４時間反応させた後、１０５〜１３５℃の温度で０．５〜２４時間加熱し、下式（ｇ）で表される化合物を得る工程（ｖ’）を有する、含フッ素化合物の製造方法。
【化１０】
0005807494.tif 000043
【化１１】
0005807494.tif 000044
（ただし、Ｑは、単結合またはエーテル結合性酸素原子を有してもよいペルフルオロアルキレン基を示す。）
【請求項５】
前記フッ化物イオン触媒が金属フッ化物である、請求項１から４のいずれか一項に記載の含フッ素化合物の製造方法。
【発明の詳細な説明】
【技術分野】
【０００１】
本発明は、含フッ素化合物の製造方法に関する。
【背景技術】
【０００２】
含フッ素化合物のうち、含フッ素脂肪族環構造とフルオロスルホニル基とを有し、かつ重合反応性を有する化合物として、たとえば下式（ｈ−１）および下式（ｈ−２）で表される化合物が知られている（特許文献１および２参照。）。該含フッ素化合物は、重合反応性が高いため、含フッ素ポリマーを製造するモノマーに適しており、得られた含フッ素ポリマーは、フルオロスルホニル基をスルホン酸基（−ＳＯ３Ｈ基）に変換した後、たとえば燃料電池のイオン交換膜材料、触媒層用の電解質材料として好適に用いられる。
なお、本明細書においては、式（ｈ−１）で表される化合物を化合物（ｈ−１）と記す場合がある。他の式で表される化合物も同様である。
【０００３】
【化１】
0005807494.tif 000002
【化２】
0005807494.tif 000003
【０００４】
含フッ素脂肪族環構造とフルオロスルホニル基とを有し、かつ重合反応性を有する含フッ素化合物の製造方法としては、下記スキームに示すように、出発原料である含フッ素ビニル化合物（ｚ−２）を酸化して含フッ素エポキシ化合物（ａ−２）を得る工程；該含フッ素エポキシ化合物（ａ−２）にカルボニル化合物を反応させてカルボニル基を有する化合物（ｄ１−２）を得る工程；該化合物（ｄ１−２）にヘキサフルオロプロピレンオキシド（以下、ＨＦＰＯと記す。）を反応させて５員環構造の化合物（ｇ−２）を得る工程；化合物（ｇ−２）を熱分解して、目的の化合物（ｈ−２）を得る工程；を有する製造方法がある（特許文献２の実施例参照。）。
【０００５】
【化３】
0005807494.tif 000004
【先行技術文献】
【特許文献】
【０００６】
【特許文献１】国際公開第２００３／０３７８８５号
【特許文献２】特開２００６−２９０８６４号公報
【発明の概要】
【発明が解決しようとする課題】
【０００７】
本発明は、たとえば化合物（ｇ−２）のような５員環構造の化合物を充分な反応速度かつ高収率で得ることを目的とする。また、それにより、含フッ素脂肪族環構造とフルオロスルホニル基とを有し、かつ、重合反応性を有する含フッ素化合物を効率的に製造することを目的とする。
【課題を解決するための手段】
【０００８】
本発明者は、前述のような５員環構造の含フッ素化合物の生成機構について鋭意検討した結果、該５員環構造の化合物は、カルボニル基を有する化合物にＨＦＰＯを反応させることで直接生成するのではなく、カルボニル基を有する化合物にＨＦＰＯを反応させることで生成した６員環構造の化合物が異性化反応することによって生成することを確認した。そして、該異性化反応の温度を特定の温度範囲で行うことによって、５員環構造の化合物を充分な反応速度かつ高収率で得られることを見出した。すなわち、本発明は以下の態様を含む。
【０００９】
［１］溶媒と、該溶媒に対する濃度が０．５１〜３モル／Ｌのフッ化物イオン触媒との存在下で、下式（ｆ）で表される化合物を１０５〜１３５℃の温度に加熱し、該式（ｆ）で表される化合物の異性化反応により下式（ｇ）で表される化合物を得る工程（vi）を有する、含フッ素化合物の製造方法。
【化４】
0005807494.tif 000005
【化５】
0005807494.tif 000006
（ただし、Ｑは、単結合またはエーテル結合性酸素原子を有してもよいペルフルオロアルキレン基を示す。）
【００１０】
［２］下式（ｚ）で表される化合物の酸化反応により、下式（ａ）で表される化合物を含む混合物を得る工程（ｉ）と、前記式（ａ）で表される化合物にカルボニル化合物を反応させて、下式（ｄ１）で表される化合物および下式（ｄ２）で表される化合物の少なくとも一方を含む生成物を生成させる工程（iv）と、前記式（ｄ１）で表される化合物および式（ｄ２）で表される化合物の少なくとも一方を含む生成物にＨＦＰＯを反応させて、下式（ｆ）で表される化合物を生成させる工程（ｖ）と、溶媒と、該溶媒に対する濃度が０．５１〜３モル／Ｌのフッ化物イオン触媒との存在下で、前記式（ｆ）で表される化合物を１０５〜１３５℃の温度に加熱し、該式（ｆ）で表される化合物の異性化反応により下式（ｇ）で表される化合物を得る工程（vi）と、前記式（ｇ）で表される化合物の熱分解反応により、下式（ｈ）で表される化合物を得る工程（vii）と、を有する、含フッ素化合物の製造方法。
【化６】
0005807494.tif 000007
【化７】
0005807494.tif 000008
【化８】
0005807494.tif 000009
【化９】
0005807494.tif 000010
【化１０】
0005807494.tif 000011
【化１１】
0005807494.tif 000012
（ただし、Ｑは、単結合またはエーテル結合性酸素原子を有してもよいペルフルオロアルキレン基を示す。）
【００１１】
[３]前記工程（ｉ）と前記工程（iv）の間に、前記混合物にヒドロキシ基を有する化合物（ｍ）を反応させて、前記混合物に含まれ、下式（ｂ）で表される酸フルオリド化合物をエステル化し、カルボン酸エステルに変換する工程（ii）と、前記式（ａ）で表される化合物と前記カルボン酸エステルを含む混合物から、該カルボン酸エステルを分離して除去する工程（iii）と、を有する[２]に記載のフッ素化合物の製造方法。
【化１２】
0005807494.tif 000013
【００１２】
［４］溶媒と、該溶媒に対する濃度が０．５１〜３モル／Ｌのフッ化物イオン触媒との存在下で、下式（ｄ１）で表される化合物および下式（ｄ２）で表される化合物の少なくとも一方とＨＦＰＯを−５０〜５０℃の温度で０．５〜２４時間反応させた後、１０５〜１３５℃の温度で０．５〜２４時間加熱し、下式（ｇ）で表される化合物を得る工程（ｖ’）を有する、含フッ素化合物の製造方法。
【化１３】
0005807494.tif 000014
【化１４】
0005807494.tif 000015
（ただし、Ｑは、単結合またはエーテル結合性酸素原子を有してもよいペルフルオロアルキレン基を示す。）
［５］前記フッ化物イオン触媒が金属フッ化物である、［１］から［４］のいずれか一項に記載の含フッ素化合物の製造方法。
【発明の効果】
【００１３】
本発明によれば、５員環構造の含フッ素化合物を充分な反応速度かつ高収率で得ることができる。また、それにより、含フッ素脂肪族環構造とフルオロスルホニル基とを有し、かつ、重合反応性を有する含フッ素化合物を効率的に製造できる。
【図面の簡単な説明】
【００１４】
【図１】触媒濃度（対溶媒）に対して化合物（ｇ−１）の収率をプロットしたグラフである。
【発明を実施するための形態】
【００１５】
本発明の製造方法の概要の一例は、下式で表される。
【００１６】
【化１５】
0005807494.tif 000016
【００１７】
本発明の含フッ素化合物の製造方法は、溶媒と、該溶媒に対する濃度が０．５１〜１０モル／Ｌのフッ化物イオン触媒との存在下で、化合物（ｆ）を１０５〜１３５℃の温度に加熱し、該化合物（ｆ）の異性化反応により、化合物（ｇ）得る工程（vi）を有する。
本発明の含フッ素化合物の製造方法は、工程（vi）よりも前に、化合物（ｚ）の酸化反応により、化合物（ａ）で表される化合物を含む混合物を得る工程（ｉ）；該混合物にヒドロキシ基を有する化合物（ｍ）を反応させて、前記混合物に含まれ、上式（ｂ）で表される酸フルオリド化合物をエステル化し、式（ｋ−１）で表されるカルボン酸エステルに変換する工程（ii）；化合物（ａ）とカルボン酸エステルを含む混合物から、該カルボン酸エステルを分離して除去する工程（iii）；該工程（iii）の後に、化合物（ａ）にカルボニル化合物を反応させて、化合物（ｄ１）および化合物（ｄ２）の少なくとも一方を含む生成物を生成させる工程（iv）；化合物（ｄ１）および式化合物（ｄ２）の少なくとも一方を含む生成物にＨＦＰＯを反応させて、化合物（ｆ）を生成させる工程（ｖ）を有することができる。また、工程（vi）よりも後に、化合物（ｇ）の熱分解反応により、化合物（ｈ）を得る工程（vii）を有することができる。
また、工程（ｖ）および（vi）のかわりに、これらを一工程で行う工程（ｖ’）を有することもできる。
【００１８】
なお、上式は、ヒドロキシ基を有する化合物（ｍ）として、式ＲＯＨで表される一価のアルコール類またはフェノール類を用いた場合を例示するものである。
また、以下、式（ｂ）で表される酸フルオリド化合物のことを酸フルオリド化合物（ｂ）、式（ｋ−１）で表されるカルボン酸エステルのことをカルボン酸エステル（ｋ−１）と記す場合がある。他の式で表される酸フルオリド化合物およびカルボン酸エステルも同様である。
【００１９】
Ｑは、単結合または２価のペルフルオロ有機基を示す。
【００２０】
Ｑが単結合であるとは、Ｑに隣接して記載された２つの原子、すなわち炭素原子とＳＯ２Ｆ基の硫黄原子とが、他の原子を介さずに直接結合していることを意味する。
２価のペルフルオロ有機基はエーテル結合性酸素原子を有してもよい。有機基は、炭素原子を１個以上有する基であり、炭素原子を１〜１０個有することが好ましく、炭素原子を１〜６個有することがより好ましい。２価のペルフルオロ有機基としては、エーテル結合性酸素原子を有してもよいペルフルオロアルキレン基が好ましい。ペルフルオロアルキレン基がエーテル結合性酸素原子を有する場合、該酸素原子は、１個であってもよく、２個以上であってもよい。また、該酸素原子は、ペルフルオロアルキレン基の炭素−炭素結合間に挿入されていてもよく、炭素原子結合末端に挿入されていてもよい。ペルフルオロアルキレン基は、直鎖状であってもよく、分岐状であってもよく、直鎖状であることが好ましい。
【００２１】
以下、各工程（ｉ）〜（vii）について順次説明する。
（工程（ｉ））
工程（ｉ）では、出発原料である化合物（ｚ）を酸化反応させて、化合物（ａ）を含む混合物を得る。
化合物（ｚ）としては、たとえば下記化合物（ｚ−１）〜（ｚ−６）が挙げられる。出発原料が化合物（ｚ−１）である場合には、下記化合物（ａ−１）が生成する。
【００２２】
ＣＦ２＝ＣＦＣＦ２ＯＣＦ２ＣＦ２ＳＯ２Ｆ・・・（ｚ−１）
ＣＦ２＝ＣＦ（ＣＦ２）４ＳＯ２Ｆ・・・（ｚ−２）
ＣＦ２＝ＣＦＳＯ２Ｆ・・・（ｚ−３）
ＣＦ２＝ＣＦＣＦ２ＳＯ２Ｆ・・・（ｚ−４）
ＣＦ２＝ＣＦＣＦ２ＣＦ２ＳＯ２Ｆ・・・（ｚ−５）
ＣＦ２＝ＣＦ（ＣＦ２）３ＳＯ２Ｆ・・・（ｚ−６）
【００２３】
【化１６】
0005807494.tif 000017
【００２４】
酸化反応は、化合物（ｚ）を酸素ガスと接触させる方法、化合物（ｚ）を次亜塩素酸塩と接触させる方法により行うことができ、反応収率の観点から、化合物（ｚ）を酸素ガスと接触させる方法を選択することがより好ましい。
【００２５】
酸素ガスを用いる酸化反応は、不活性溶媒（たとえば、フルオロトリクロロメタン、トリクロロトリフルオロエタン、ペンタフルオロジクロロプロパン、ペルフルオロシクロブタン）の存在下に行ってもよく、溶媒の不存在下に行ってもよい。反応の温度は、収率と反応選択率の観点から、５０℃〜２００℃が好ましく、８０℃〜１５０℃が特に好ましい。反応圧力（酸素分圧）は０．０３ＭＰａ〜２０ＭＰａで行うのが好ましく、０．１ＭＰａ〜１０ＭＰａで行うのがより好ましい。酸素ガスの使用量は、化合物（ｚ）のモル数に対して１〜１００倍モル量用いるのが好ましい。また、酸化反応時の爆発を防止する観点から、窒素、ヘリウム、アルゴン等の不活性ガスを反応系内へ導入することにより、気相部の酸素濃度を希釈して反応させることが好ましい。
【００２６】
次亜塩素酸塩を用いる酸化反応は、次亜塩素酸塩を含む水層と有機層を含む２層系の酸化反応であることが好ましい。反応の温度は、収率と反応選択率の観点から、５０℃〜２００℃が好ましく、８０℃〜１５０℃がより好ましい。さらに水層は相間移動触媒を含むことが好ましい。
【００２７】
次亜塩素酸塩としては、次亜塩素酸リチウム、次亜塩素酸ナトリウム、次亜塩素酸カリウム、次亜塩素酸セシウム、次亜塩素酸マグネシウム、次亜塩素酸カルシウムが好ましく、次亜塩素酸ナトリウムまたは次亜塩素酸カルシウムがより好ましい。
相間移動触媒は、次亜塩素酸塩中のカチオンに対する親油性錯化能と有機層に対する親和性とを有する相間移動触媒が好ましく、第４級アンモニウム塩、第４級ホスホニウム塩または第４級アルソニウム塩がより好ましく、第４級アンモニウム塩が特に好ましい。
【００２８】
第４級アンモニウム塩としては、式［（Ｘ１１）（Ｘ２１）（Ｘ３１）（Ｘ４１）Ｎ＋］Ｙ−で表される化合物が好ましい。ただし、Ｘ１１、Ｘ２１、Ｘ３１およびＸ４１は、それぞれ独立に、炭素数１〜２０のアルキル基を示し、Ｙ−は対イオンであるアニオンを示し、塩素イオン、臭素イオン、ヨウ素イオン、フッ素イオン、水酸イオン、硫酸イオン、硫酸水素イオン、硝酸イオン、リン酸イオンまたはｐ−トルエンスルホン酸イオンを示す。
第４級アンモニウム塩におけるカチオン部分の具体例としては、テトラエチルアンモニウムイオン、テトラ−ｎ−プロピルアンモニウムイオン、テトラ−ｎ−ブチルアンモニウムイオン、トリ−ｎ−オクチルメチルアンモニウムイオン等が挙げられる。
Ｙ−は塩素イオン、硫酸水素イオンまたは水酸イオンが好ましい。
【００２９】
有機層用の有機溶媒としては、水に不溶または難溶性である不活性有機溶媒が好ましい。不活性有機溶媒の具体例としては、脂肪族炭化水素類（たとえば、ｎ−ヘキサン、ｎ−オクタン、シクロヘキサン、メチルシクロヘキサン）、芳香族炭化水素類（たとえば、ベンゼン、トルエン、キシレン）、クロロカーボン類（たとえば、塩化メチレン、クロロホルム、四塩化炭素、１，２−ジクロロエタン）、クロロフルオロカーボン類（たとえば、フルオロトリクロロメタン、トリクロロトリフルオロエタン）、フルオロカーボン類（たとえば、ペルフルオロシクロブタン、ペルフルオロヘキサン、ペルフルオロオクタン、ペルフルオロデカン、ヘキサフルオロベンゼン）等が挙げられる。
【００３０】
化合物（ｚ）を酸化反応させて得られた混合物には、工程（ｉ）の目的生成物である化合物（ａ）の他に、副生成物として、酸フルオリド化合物（ｂ）が含まれる。出発原料が化合物（ｚ−１）である場合には、酸フルオリド化合物（ｂ）として、下記酸フルオリド化合物（ｂ−１）が生成する。なお、混合物には、酸フルオリド化合物（ｂ）以外の酸フルオリド化合物も少量含まれる場合がある。また、工程（ｉ）の反応が不十分な場合は、得られた混合物に未反応の化合物（ｚ）も含まれている。
【００３１】
【化１７】
0005807494.tif 000018
【００３２】
（工程（ii））
工程（ii）では、化合物（ａ）と酸フルオリド化合物（ｂ）とを含む混合物に対して、ヒドロキシ基を有する化合物（ｍ）を反応させる。該混合液に含まれる酸フルオリド化合物（ｂ）は、化合物（ａ）よりも化合物（ｍ）に対する反応性が高い。そのため、工程（ii）では、酸フルオリド化合物（ｂ）が化合物（ａ）よりも優先的に化合物（ｍ）によりエステル化され、酸フルオリド化合物（ｂ）は、カルボン酸エステルに変換される。
化合物（ａ）と酸フルオリド化合物（ｂ）は沸点が近く、沸点差を利用した分離が困難であるが、工程（ii）において酸フルオリド化合物（ｂ）をカルボン酸エステルへと選択的に変換し、高分子量化することにより、後の工程（iii）において該カルボン酸エステルを化合物（ａ）から容易に分離して除去できるようになる。
その結果、工程（iv）の収率、すなわち、化合物（ａ）を基準とした化合物（ｄ１）および化合物（ｄ２）の収率が高まる。その理由は、酸フルオリド化合物（ｂ）に由来する、化合物（ａ）の副反応が抑制されるためと考えられる。
また、酸フルオリド化合物（ｂ）が残存したままで後述の工程（ｖ）を行うと、酸フルオリド化合物（ｂ）とＨＦＰＯとの副反応により、化合物（ｆ）とは沸点が近く沸点差を利用した分離が困難な下記副生成物（化合物（ｎ））が生成する。その点からも、工程（ｖ）よりも前段側の工程（ii）および工程（iii）において、酸フルオリド化合物（ｂ）をカルボン酸エステルに変換し、分離して除去しておくことが好ましい。
なお、前述したように、工程（ｉ）で得られた混合物には、酸フルオリド化合物（ｂ）以外の酸フルオリド化合物も少量含まれる場合がある。その場合、工程（ii）では、少量含まれる該酸フルオリド化合物もエステル化され、次の工程（iii）で除去することができる。
【００３３】
【化１８】
0005807494.tif 000019
【００３４】
化合物（ｍ）としては、脂肪族アルコール類、芳香族アルコール類、フェノール類が挙げられる。
これらのうちでは、酸フルオリド化合物（ｂ）とのエステル化反応で生成するカルボン酸エステルが化学的に安定で副反応を起こし難く、後述の工程（iii）での分離、除去が容易である点から、第一級脂肪族アルコール類、第二級脂肪族アルコール類、フェノール類が好ましい。
【００３５】
また、化合物（ａ）と酸フルオリド化合物（ｂ）とを含む混合物はパーフルオロ系液体であるため、該パーフルオロ系液体との相互溶解性が良好であり、エステル化反応の反応性が優れる点からは、融点が０℃以上の化合物（ｍ）が好ましい。融点が０℃以上の化合物（ｍ）は工業的な取扱性が優れる点からも好ましい。
【００３６】
また、化合物（ｍ）と酸フルオリド化合物（ｂ）とのエステル化反応で生成したカルボン酸エステルや、未反応の化合物（ｍ）が、後述の工程（vii）まで残存し、最終的に得られる化合物（ｈ）に不純物として含まれたとしても、該不純物が化合物（ｈ）の重合反応性を低下させない点からは、連鎖移動性の低いエステルを与える化合物（ｍ）が好ましい。
連鎖移動性の低いエステルを与える化合物（ｍ）としては、メタノール、エタノール、ノルマルプロパノール、ノルマルブタノール、フッ素置換アルコール類が挙げられる。フッ素置換アルコールとしては、２，２，２−トリフルオロエタノール、２，２，３，３，３−ペンタフルオロ−１−プロパノール、２，２，３，３−テトラフルオロ−１−プロパノール、２，２，３，３，４，４，４−ヘプタフルオロ−１−ブタノールが挙げられる。
これらのうちでは、メタノール、エタノール、２，２，２−トリフルオロエタノールが好ましく、メタノールがより好ましい。
【００３７】
化合物（ｍ）としてメタノールを用いた場合、酸フルオリド化合物（ｂ）はエステル化反応により、下記のカルボン酸エステル（ｋ−１−１）に変換される。
【００３８】
【化１９】
0005807494.tif 000020
【００３９】
エステル化反応に用いる化合物（ｍ）の使用量は、酸フルオリド化合物（ｂ）に対して、０．５〜２当量であることが好ましく、０．８〜１．２当量がより好ましい。この範囲内であれば、化合物（ｍ）と酸フルオリド化合物（ｂ）とが選択的に反応し、化合物（ｍ）と化合物（ａ）との反応は抑制される。化合物（ｍ）の使用量が少ないと酸フルオリド化合物（ｂ）の未反応量が多くなり好ましくない。また、化合物（ｍ）の使用量が多いと過剰量の化合物（ｍ）が化合物（ａ）と反応してしまうことから好ましくない。
【００４０】
エステル化反応の温度は、化合物（ｍ）と化合物（ａ）との反応を抑制する目的から、−５０〜２０℃が好ましい。また、同じ目的から、エステル化反応における化合物（ｍ）と、化合物（ａ）および酸フルオリド化合物（ｂ）を含む混合物との混合も、混合時の液温が上記温度範囲に収まるように制御しながら、該混合物へ化合物（ｍ）を少量ずつ添加して行うことが好ましい。
また、副生するフッ化水素を除去することを目的として、フッ化ナトリウムまたはフッ化カリウムのようなフッ化アルカリ金属類、または脱酸剤等の添加剤を用いてもよい。
【００４１】
（工程（iii））
工程(iii)では、工程（ii）で生成したカルボン酸エステルを分離して除去する。
カルボン酸エステルを分離して除去する方法としては、化合物（ａ）とカルボン酸エステルの沸点差を利用した蒸留法；溶解度の差を利用した抽出法；吸着性の差を利用したクロマトグラフィ；などが挙げられ、高い分離度が得られること、溶剤や吸着剤等の廃棄物が出ないこと、工業的生産性に優れていることなどの点から、蒸留法が好ましい。
【００４２】
蒸留法によりカルボン酸エステルを分離して除去する場合、常圧蒸留または減圧蒸留が好ましく、熱による化合物の分解を防止する観点から減圧蒸留がより好ましい。蒸留装置としては、単蒸留のような空塔の蒸留塔、または内部に充填物を配した蒸留塔など、蒸気圧差による分離という目的を達することができればいずれの方法も利用可能である。
また、蒸留により得られた化合物（ａ）には、沸点が非常に近い化合物（ｚ）が含まれることがあるが、化合物（ｚ）は工程（iv）以降の反応に影響を及ぼさず、また工程（iv）以降の精製過程において容易に分離除去が可能であることから、化合物（ｚ）の混在は工程上問題無い。
【００４３】
（工程（iv））
工程（iv）では、カルボン酸エステルが分離、除去された化合物（ａ）に、カルボニル化合物を反応させて、カルボニル基を有する化合物（ｄ１）および化合物（ｄ２）の少なくとも一方を含む生成物を生成させる。化合物（ｄ２）は、化合物（ｄ１）の環化二量体であり、カルボニル化合物として式Ｒ１Ｒ２ＮＣＨＯで表される化合物（ｊ）を用いた場合には、化合物（ｄ１）から化合物（ｄ２）への二量化の反応速度は大きいため、工程（iv）の生成物には、化合物（ｄ２）のみが含まれ、化合物（ｄ１）は確認できない場合が多い。一方、カルボニル化合物としてベンゾフェノンを用いた場合、工程（iv）では主に化合物（ｄ１）が生成する。
【００４４】
化合物（ａ−１）に、カルボニル化合物を反応させた場合、工程（iv）では、下記化合物（ｄ１−１）および化合物（ｄ２−１）の少なくとも一方を含む生成物が生成する。
【００４５】
【化２０】
0005807494.tif 000021
【００４６】
カルボニル化合物とは、−Ｃ（Ｏ）−構造を１個以上有する化合物である。
カルボニル化合物として、上述の式Ｒ１Ｒ２ＮＣＨＯで表される化合物（ｊ）を用いると、工程（iv）の温度を低く設定できることから好ましい。すなわち、工程（iv）では副生成物として下記の含フッ素アミン化合物（ｃ）が生成する。該化合物（ｃ）は反応性が高く、温度が比較的高い条件下ではフッ素イオンを放出することで、化合物（ｄ２）の副反応を引き起こすと考えられ、該条件下では化合物（ｄ２）の収率は低くなる。よって、工程（iv）の温度を低くすることにより、化合物（ｃ）と化合物（ｄ２）との副反応を抑制し、化合物（ｄ２）の収率を高く維持することができる。
カルボニル化合物として化合物（ｊ）を用いた場合、工程（iv）の温度を−５０〜２０℃とすることができ、反応速度の確保および副反応の抑制の点からは、−３０〜０℃が好ましく、−２５〜０℃がさらに好ましい。
また、工程（iv）の時間は、０．５時間〜１週間とするのが好ましく、１〜４８時間とするのが特に好ましく、とりわけ２〜２４時間とするのが好ましい。
【００４７】
なお、工程（iv）の後には、後述のとおり、必要に応じて化合物（ｃ）を減圧留去してから工程（ｖ）を行うが、生成物の生成が終了した後、次の操作（すなわち、化合物（ｃ）を減圧留去する操作、あるいは、工程（ｖ）。）を開始する時点までの間も、その液温を上記範囲内に保持することが好ましい。
【００４８】
【化２１】
0005807494.tif 000022
【００４９】
化合物（ｊ）および化合物（ｃ）中のＲ１およびＲ２は、それぞれ独立して、直鎖状または分岐状の炭素数１〜１０の有機基である。Ｒ１とＲ２とは、同じでも異なっていてもよい。また、Ｒ１とＲ２とは、結合を介して、環を形成していてもよい。また、Ｒ１、Ｒ２は、炭素数が２以上である場合には、炭素原子−炭素原子結合間にエーテル結合性酸素原子を有していてもよい。
化合物（ｊ）としては、Ｎ，Ｎ−ジメチルホルムアミド（（ＣＨ３）２ＮＣＨＯ）、Ｎ−ホルミルモルホリン等が挙げられる。
【００５０】
カルボニル化合物は、化合物（ａ）の０．８〜２倍モルを用いることが好ましく、１〜１．５倍モル用いることがより好ましい。
【００５１】
反応は、溶媒の存在下に行っても溶媒の不存在下に行ってもよく、溶媒の存在下に行うことが好ましい。溶媒は、非プロトン性溶媒が好ましく、エーテル系非プロトン性溶媒（たとえば、テトラグライム、トリグライム、ジグライム、モノグライム、テトラヒドロフラン、ジオキサン）が特に好ましい。
【００５２】
工程（iv）の後には、工程（iv）を行った反応器内の温度を前述した工程（iv）の温度の範囲内に維持したまま減圧し、化合物（ｃ）を減圧留去してから、工程（ｖ）を行うことが好ましい。化合物（ｃ）は、蒸留装置を閉塞させる原因物質を生成するため、蒸留装置に移すことなく、このように反応器内において化合物（ｃ）を留去することが好ましい。化合物（ｃ）の留去は、反応系から化合物（ｃ）を除去し終わるまで行うことが好ましい。具体的には、化合物（ｃ）の生成量に対して９０％以上、好ましくは９５％以上、さらに好ましくは１００％の量が除去し終わるまで行うことが好ましい。反応系に残存する化合物（ｃ）の定量は、ＮＭＲ測定やクールオンカラム法によるガスクロマトグラフィー測定により行うことができる。
【００５３】
（工程（ｖ））
工程（ｖ）では、工程（iv）で得られた化合物（ｄ１）および化合物（ｄ２）の少なくとも一方を含む生成物にＨＦＰＯを反応させて、化合物（ｆ）を生成させる。なお、前述のとおり、化合物（ｄ２）は、化合物（ｄ１）の環化二量体であり、化合物（ｄ１）から化合物（ｄ２）への二量化の反応速度は大きい。そのため、工程（iv）の生成物は、化合物（ｄ２）のみを含むものであってもよい。また、工程（iv）の反応条件によっては、該工程（iv）の生成物は、化合物（ｄ１）のみを含むものであってもよい。
【００５４】
反応は、フッ化物イオン触媒の存在下で行うことが好ましく、フッ化物イオン触媒としてはＡｇＦ、ＮａＦ、ＫＦ、ＣｓＦなどの金属フッ化物や、テトラブチルアンモニウムフルオリドのような有機フッ化物を用いることが好ましい。なかでも、金属フッ化物としてアルカリ金属フッ化物を用いることが好ましく、ＨＦＰＯ付加反応の反応性の点から、ＣｓＦがより好ましい。フッ化物イオン触媒は、化合物（ｄ１）および化合物（ｄ２）の合計に対して、０．０１〜１倍モルを用いることが好ましく、０．０５〜０．２倍モルを用いることが特に好ましい（単量体である化合物（ｄ１）のモル数を基準とする。）。
反応温度は、ＨＦＰＯ付加反応の選択率を高めるため、−５０〜５０℃が好ましく、−３０〜２０℃がより好ましい。
また、反応時間は０．５〜２４時間が好ましく、１〜１２時間がさらに好ましい。
【００５５】
反応は、溶媒の存在下で行うのが好ましい。溶媒としては非プロトン性極性溶媒が好ましく、グライム系溶媒（たとえば、テトラグライム、トリグライム、ジグライム、モノグライム）がより好ましい。また、アセトニトリル、アジポニトリル等の非プロトン性極性溶媒と、グライム系溶媒との混合溶媒も用いることができる。なお、場合によっては、反応後、化合物（ｆ）を蒸留法などで精製してから、工程（vi）を行ってもよい。
【００５６】
化合物（ｄ１−１）および化合物（ｄ２−１）の少なくとも一方を含む生成物にＨＦＰＯを反応させた場合、下記化合物（ｆ−１）が生成する。
【００５７】
【化２２】
0005807494.tif 000023
【００５８】
（工程（vi））
工程（vi）では、６員環構造の化合物（ｆ）の異性化反応により、５員環構造の化合物（ｇ）を得る。
異性化反応は、溶媒の存在下で行う。溶媒としては非プロトン性極性溶媒が好ましく、グライム系溶媒（たとえば、テトラグライム、トリグライム、ジグライム、モノグライム）やスルホランが挙げられる。また、アセトニトリル、アジポニトリル等の非プロトン性極性溶媒と、グライム系溶媒との混合溶媒も用いることができる。
また、異性化反応は、フッ化物イオン触媒の存在下で行うことが好ましく、フッ化物イオン触媒としては、ＡｇＦ、ＮａＦ、ＫＦ、ＣｓＦなどの金属フッ化物や、テトラブチルアンモニウムフルオリドのような有機フッ化物を用いることが好ましい。なかでも、金属フッ化物としてアルカリ金属フッ化物を用いることが好ましく、異性化反応の反応性の点から、ＣｓＦがより好ましい。
【００５９】
異性化反応を行う際のフッ化物イオン触媒の溶媒に対する濃度は、０．５１〜１０モル／Ｌであり、０．５５〜８モル／Ｌが好ましく、０．６〜３モル／Ｌがより好ましい。異性化反応の反応速度は、フッ化物イオン触媒の溶媒に対する濃度が０．５１モル／Ｌにおいて急激に増大し、また、０．６モル／Ｌ以上において再現性よく良好な異性化反応速度が得られ、化合物（ｇ）の収率が非常に大きくなる。１０モル／Ｌ以下、好ましくは３モル／Ｌ以下とすることによって、フッ化物イオン触媒の使用量を抑制でき、該フッ化物イオン触媒によるコストを低減できる。
化合物（ｆ）に対するフッ化物イオン触媒の量は、化合物（ｆ）に対して０．０１〜３倍モルが好ましく、０．０３〜１倍モルがより好ましく、０．０５〜０．３倍モルがさらに好ましい。
【００６０】
異性化反応の温度は、１０５〜１３５℃であり、１１０〜１３０℃がより好ましい。１０５℃以上であれば、充分な反応速度が得られ、１１０℃以上であればより十分な反応速度が得られる。１３５℃以下であれば、高い選択性で化合物（ｇ）が得られ、１３０℃以下であれば、より高い選択性で化合物（ｇ）が得られる。その理由は、反応性が高い−ＳＯ２Ｆ基による副反応が抑制されるためと考えられる。その結果、高収率で化合物（ｇ）が得られる。異性化反応の温度は１１５〜１２５℃がさらに好ましい。
また、異性化反応の時間は０．５〜２４時間が好ましく、１〜１０時間がさらに好ましい。
異性化反応後、化合物（ｇ）を蒸留法などで精製してから、工程（vii）を行うことが好ましい。
【００６１】
化合物（ｆ−１）の異性化反応では、下記化合物（ｇ−１）が生成する。
【００６２】
【化２３】
0005807494.tif 000024
【００６３】
なお、工程（ｖ）および（vi）を連続した一工程（工程（ｖ’）と記す。）で行ってもよい。工程（ｖ’）では、まず、化合物（ｄ１）および化合物（ｄ２）の少なくとも一方を含む生成物とＨＦＰＯとを、溶媒と、該溶媒に対する濃度が０．５１〜１０モル／Ｌのフッ化物イオン触媒との存在下で、−５０〜５０℃で０．５〜２４時間反応させ、その後昇温し、１０５〜１３５℃で０．５〜２４時間、さらに好ましくは１〜１０時間加熱することが好ましい。これにより化合物（ｄ１）および化合物（ｄ２）から化合物（ｇ）を得ることができる。
【００６４】
（工程（vii））
工程（vii）では、化合物（ｇ）の熱分解反応により、化合物（ｈ）を得る。
熱分解反応は、気相反応で行っても液相反応で行ってもよく、反応効率の観点から気相反応で行うことが好ましい。
熱分解反応の温度は、１５０℃以上が好ましく、２００℃〜５００℃が特に好ましく、とりわけ２５０℃〜４５０℃が好ましい。
【００６５】
熱分解反応は、触媒の存在下で行ってもよい。触媒はアルカリ金属塩、アルカリ土類金属塩、またはガラスビーズが好ましい。触媒の粒子径は、１００〜２５０μｍが好ましい。
アルカリ金属塩およびアルカリ土類金属塩としては、炭酸塩、フッ化物が好ましい。アルカリ金属塩の具体例としては、Ｎａ２ＣＯ３、ＮａＦ、Ｋ２ＣＯ３、ＫＦ、Ｌｉ２ＣＯ３等が挙げられる。アルカリ土類金属塩の具体例としては、ＣａＣＯ３、ＣａＦ２、ＭｇＣＯ３、ＢａＣＯ３等が挙げられる。ガラスビーズに使用するガラスの具体例としては、一般的なソーダガラスが挙げられる。
【００６６】
なお、化合物（ｈ）の重合反応性は非常に高く、空気との接触や熱により自己重合を起こす。そのため、反応により生成した化合物（ｈ）の重合を防止する目的から、反応系内および／あるいは生成物の捕集器内へ重合禁止剤を添加するのが好ましい。
また、反応後に化合物（ｈ）の精留を行う際にも、蒸留釜や蒸留留分の受け器へ重合禁止剤を添加するのが好ましい。
得られた化合物（ｈ）は重合禁止剤を添加した上、窒素雰囲気下で冷暗所に保管するのが好ましい。
このように重合禁止剤が添加された化合物（ｈ）をモノマーとして重合反応に用いる場合には、反応前に、活性炭やシリカゲル等の吸着剤による処理、あるいは減圧蒸留などの処理により、モノマーから重合禁止剤を除去するのが好ましい。
重合禁止剤としては、パラベンゾキノン、２，５−ジ−ｔｅｒｔ−ブチルベンゾキノン等のキノン類、ハイドロキノン、４−メトキシフェノール等のフェノール類、フェノチアジン、チオ尿素等の含イオウ化合物類、Ｎ−ニトロソジフェニルアミン、Ｎ-ニトロソフェニルヒドロキシルアミンアルミニウム塩等のニトロソ化合物類、４−ヒドロキシ−２，２，６，６−テトラメチルピペリジン−１−オキシル等のピペリジン−１−オキシル類、酢酸銅、ジアルキルジチオカルバミン酸銅、酢酸マンガン等の遷移金属化合物類、等を用いることができる。
【００６７】
以上説明したように本発明の製造方法は、溶媒と、該溶媒に対する濃度が０．５１〜１０モル／Ｌのフッ化物イオン触媒との存在下で、化合物（ｆ）の異性化反応により化合物（ｇ）を得る工程（vi）を１０５〜１３５℃で行うため、化合物（ｇ）を充分な反応速度かつ高収率で得ることができる。また、該工程（vi）を経ることにより、含フッ素脂肪族環構造とフルオロスルホニル基とを有し、かつ、重合反応性を有する化合物（ｈ）を効率的に製造できる。
また、前述のとおり、工程（ｖ）および（vi）を連続した一工程（ｖ’）で行う場合には、該工程（ｖ’）のうち後段側の工程を１０５〜１３５℃で行うことにより、同様の効果を得ることができる。
【００６８】
化合物（ｈ）は重合反応性が高いため、含フッ素ポリマーを製造するためのモノマーに適しており、得られた含フッ素ポリマーは、固体高分子型燃料電池用プロトン伝導性膜、固体高分子型燃料電池の触媒層用プロトン伝導性材料として有用である。また該含フッ素ポリマーは、食塩電解用イオン交換膜、水電解用イオン交換膜、リチウム一次電池、リチウム二次電池、リチウムイオン二次電池のポリマー電解質、イオン交換樹脂等の種々の電解質用途、および固体酸触媒、加湿膜、除湿膜等の材料としても有用である。
【実施例】
【００６９】
以下に、実施例を挙げて本発明を具体的に説明するが、本発明はこれらの例によって限定されない。
なお、ガスクロマトグラフ分析は、下記構成の装置を用いて実施した。
ガスクロマトグラフ装置：島津製作所製  ＧＣ−１７００
キャピラリーカラム：アジレント・テクノロジー社製  ＤＢ−１３０１（カラム長＝６０ｍ、カラム内径＝０．２５ｍｍ、液膜厚み＝１．０μｍ
検出器：水素炎イオン検出器
また、測定結果の表示はガスクロマトグラフ分析で得られる面積％の値を用いた。
【００７０】
[実施例１]
〔１〕工程（ｉ）：化合物（ａ−１）の合成
化合物（ｚ−１）を国際公開第２００７／０１３５３２号パンフレットに記載の方法により酸化し、化合物（ａ−１）を合成した。
ＣＦ２＝ＣＦＣＦ２ＯＣＦ２ＣＦ２ＳＯ２Ｆ・・・（ｚ−１）
なお、合成後の反応液を１９Ｆ−ＮＭＲ（２８２．７ＭＨｚ、溶媒：ＣＤＣｌ３、化学シフト基準：ＣＦＣｌ３。以下の各１９Ｆ−ＮＭＲ測定は同条件にて実施。）により分析し、内部標準試料（１，３-ビス(トリフルオロメチル)ベンゼン。以下の各１９Ｆ−ＮＭＲ測定における内部標準試料は同物質を使用。）の添加量から定量を行ったところ、化合物（ａ−１）濃度は５７．４質量％、未反応の（ｚ−１）濃度は３．５質量％であった。また、化学シフトδ＝１０〜３０ｐｐｍの部分に現れる複数ピークの強度から算出した、副生した酸フルオリド類の濃度の合計は、０．７０ｍｏｌ／ｋｇであった。そのうち、化学シフトδ＝１４．２ｐｐｍの部分に現れるピークの強度から算出した酸フルオリド化合物（ｂ−１）の濃度は０．６１ｍｏｌ／ｋｇであった。
【００７１】
【化２４】
0005807494.tif 000025
【００７２】
【化２５】
0005807494.tif 000026
【００７３】
〔２〕工程（ii）および（iii）：化合物（ａ−１）の精製操作
（１）工程（ii）
攪拌機、温度計、滴下漏斗を備えた１０Ｌのポリエチレン製反応容器に、前記〔１〕記載の方法で合成した混合物（化合物（ａ−１）混合液（化合物（ａ−１）濃度＝５７．４質量％、化合物（ｚ−１）濃度＝３．５質量％、副生した酸フルオリド類の濃度の合計＝０．７０ｍｏｌ／ｋｇ、そのうち酸フルオリド化合物（ｂ−１）濃度＝０．６１ｍｏｌ／ｋｇ））の８４０３ｇを仕込んだのち、仕込み液を攪拌翼で攪拌しながら反応器を冷媒で冷却した。内温が５℃となったとき、滴下漏斗に仕込んだメタノール（化合物（ｍ））の１８８．６ｇを化合物（ａ−１）混合液へ滴下した。滴下に３１分間を要し、その間の混合液温度は４〜８℃であった。滴下完了後、液温を４〜１０℃に保ち反応を２時間継続した。反応器を再び冷媒で冷却し、フッ化ナトリウムの７４４．８ｇを２３分間かけて添加した。添加の間、内温は５〜１０℃であった。添加完了後、４７分間攪拌を継続したところで反応を終了した。
なお、化合物（ｍ）の使用量は、副生した酸フルオリド類の濃度の合計に対して１．０当量、また、酸フルオリド化合物（ｂ−１）濃度に対して、１．１当量であった。
反応液をガスクロマトグラフにより分析したところ、反応前は１０．９２％であった酸フルオリド化合物（ｂ−１）量が、反応後は１．１０％まで減少しているのを確認した。代わりに、カルボン酸エステル（ｋ−１−１）が１５．２６％生成しているのを確認した。
反応液を１９Ｆ−ＮＭＲ分析したところ、副生した酸フルオリド類に由来する、化学シフトδ＝１０〜３０ｐｐｍの部分に現れる複数ピークと、酸フルオリド化合物（ｂ−１）に由来する化学シフトδ＝１４．２ｐｐｍと−７６．７ｐｐｍのピーク強度が減少し、代わりにカルボン酸エステル（ｋ−１−１）に由来する−７７．４ｐｐｍのピーク強度が増加した。また１Ｈ−ＮＭＲ（３００．４ＭＨｚ、溶媒：ＣＤＣｌ３、化学シフト基準：テトラメチルシラン。）の化学シフトδ＝４．０ｐｐｍに、メチルエステルのメチル基に由来するピークが新たに現れた。
（２）工程（iii）
次に、攪拌機、温度計、不規則充填物を充填した蒸留塔（内径３ｃｍ×塔長５０ｃｍ、充填長３６ｃｍ）を備えた１０Ｌ４つ口フラスコへ、上記工程（ii）で得られた反応液を移し、１５０ｔｏｒｒ（＝２０ｋＰａ）の圧力で減圧蒸留を行った。
蒸留の結果、無色透明の化合物（ａ−１）精製液の５４３７ｇが得られた。
該精製液を１９Ｆ−ＮＭＲによる内部標準法にて定量分析したところ、化合物（ａ−１）濃度＝８３．６質量％、化合物（ｚ−１）濃度＝５．０質量％、酸フルオリド化合物（ｂ−１）濃度は０．０９ｍｏｌ／ｋｇであった。
【００７４】
〔３〕工程（iv）：化合物（ｄ２−１）の合成
攪拌機、温度計、滴下漏斗を備えた１０Ｌの４つ口フラスコを、冷媒浴へ備え付けた。フラスコへＮ，Ｎ−ジメチルホルムアミド（（ＣＨ３）２ＮＣＨＯ、化合物（ｊ））の１２４５ｇとのテトラグライムの１７１９ｇを仕込み、攪拌しながらフラスコ内液を−２１℃まで冷却した。前記〔２〕記載の方法で精製した無色透明の化合物（ａ−１）精製液の６４１７ｇ（化合物（ａ−１）純度＝８３．６質量％）を滴下漏斗から滴下した。滴下に伴い、反応液は白く濁った。滴下には３．６時間を要し、その間の反応液温度は−２１〜−１０℃であった。滴下完了後、反応液温度を−１０℃に保ったまま２０時間攪拌を継続した。反応液をサンプリングし１９Ｆ−ＮＭＲ測定により内部標準法で定量分析し、化合物（ｄ２−１）が８６％の収率（化合物（ａ−１）を基準とした収率）で得られていることを確認した。
【００７５】
【化２６】
0005807494.tif 000027
【００７６】
このようにして工程(iv)を行った後、引き続き、副生成物である下記化合物（ｃ−１）を除去した。
反応液の入ったフラスコを真空ポンプ、真空計、真空調節器に繋ぎ、内温を−１１℃〜０℃に制御しながら圧力３〜１０ｔｏｒｒ（＝０．４〜１３．３ｋＰａ）で低沸点成分を留去した。この操作は化合物（ｃ−１）が反応系内から消失するまで継続し、結果として９時間で１３８７ｇの低沸成分を留去した。化合物（ｃ−１）消失の確認は、１９Ｆ−ＮＭＲ測定によりδ＝−１０１．１ｐｐｍ付近に現れるピークが検出されるか否かで判断した。その後、３〜５ｔｏｒｒ（＝０．４〜０．７ｋＰａ）の圧力において、内温を２０℃まで徐々に上げて行き、化合物（ｚ−１）等の低沸点成分も併せて８．５時間留去させた。一連の留去操作による低沸点成分の合計留去量は１８６７ｇであった。
留去後のフラスコ残液として、７５１３ｇの反応液を得た。そのうち、化合物（ｄ２−１）の含量は４３２８ｇであった。
なお、化合物（ｄ２−１）の１９Ｆ−ＮＭＲのデータを示す。
化学シフトδ（ｐｐｍ）：４５．４（２Ｆ）、２４．４（０．５４Ｆ）、２３．０（０．４６Ｆ）、−８１．４〜−８５．４（８Ｆ）、−１１２．７（４Ｆ）、−１２１．８（０．４６Ｆ）、−１２３．３（０．５４Ｆ）。
【００７７】
【化２７】
0005807494.tif 000028
【００７８】
〔４〕工程（ｖ）：化合物（ｆ−１）の合成
攪拌機、温度計、ドライアイスコンデンサーを備えた１０Ｌの４つ口フラスコを、冷媒浴へ備え付けた。前記〔３〕記載の方法と同様にして合成した反応液の６４７９ｇ（化合物（ｄ２−１）含量＝３６９２ｇ）をフラスコに仕込んだ。攪拌しながら冷却し、内温が−２５℃になった時点でフッ化セシウムの１６３．３ｇを添加した。この操作により内温が−２０℃まで上昇した。次に、４つ口フラスコとＨＦＰＯガスのボンベを接続し、気相部に導入したＨＦＰＯガスがドライアイスコンデンサーによって凝縮されるようにＨＦＰＯガスの２３４６ｇをチャージした。チャージには４時間を要し、この間の反応液温度は−２１℃〜−１℃であった。チャージ終了後、反応液温度を−１４℃〜−５℃に保ったまま１．３時間攪拌を継続した。攪拌停止により二層分離した反応液の下層をガスクロマトグラフィーにより分析し、目的の化合物（ｆ−１）の生成を確認した。
このようにして工程(ｖ)を行った後、化合物（ｆ−１）を以下のようにして分離精製した。
反応液を５Ｌの分液ロートへ移した。橙色透明の上層と無色透明の下層の二層へと分離した。下層を分取し６５５７ｇの反応粗液を得た。
次に、攪拌機、温度計、不規則充填物を充填した蒸留塔（内径３ｃｍ×塔長５０ｃｍ、充填長３６ｃｍ）を備えた５Ｌ４つ口フラスコへ上記反応粗液を移し、２６ｔｏｒｒ＝３．５ｋＰａ）の圧力で減圧蒸留を行った。蒸留の結果、無色透明の化合物（ｆ−１）精製液の３５２１ｇが得られた。精製液を１９Ｆ−ＮＭＲ測定により内部標準法で定量分析したところ、化合物（ｆ−１）純度は９８．３質量％であった。これより、化合物（ｄ２−１）基準の化合物（ｆ−１）収率は６２％となった。
得られた精製液をガスクロマトグラフィーにより分析したところ、化合物（ｆ−１）純度は９９．２２％であった。また少量の不純物として、化合物（ｎ）に相当する下記の化合物（ｎ−１）が０．０９％含まれていた。
なお、化合物（ｆ−１）の１９Ｆ−ＮＭＲのデータを示す。
化学シフトδ（ｐｐｍ）：４５．３（１Ｆ）、−８０．９（１Ｆ）、−８２．１〜−８３．９（７Ｆ＋０．２Ｆ）、−９３．３（０．８Ｆ）、−１１２．７（２Ｆ）、−１１３．４（０．８Ｆ）、−１１７．２（０．２Ｆ）、−１２４．５（０．２Ｆ）、−１２７．３（０．８Ｆ）。
【００７９】
【化２８】
0005807494.tif 000029
【化２９】
0005807494.tif 000030
【００８０】
〔５〕工程（vi）：化合物（ｇ−１）の合成
攪拌機、温度計、ジムロート冷却器を備えた５Ｌの４つ口フラスコを、マントルヒーターへ備え付けた。化合物（ｆ−１）の３０２４ｇ（純度９９．４質量％）とテトラグライムの６６８ｇを仕込み、室温で攪拌を開始した。触媒としてフッ化セシウムの１３１．１ｇを添加し、マントルヒーターで加熱して１２０℃で４．８時間反応させた。
このようにして工程(vi)を行った後、化合物（ｇ−１）を以下のようにして分離精製した。
反応器を水浴にて冷却したのち、反応液を５Ｌの分液ロートへ移したところ、橙色透明の上層と白濁液体の下層の二層へと分離した。下層を分取し２４８９ｇの反応液を得た。
次に、攪拌機、温度計、不規則充填物を充填した蒸留塔（内径３ｃｍ×塔長５０ｃｍ、充填長３６ｃｍ）を備えた５Ｌ４つ口フラスコへ上記反応液を移し、２０ｔｏｒｒ（＝２．７ｋＰａ）で減圧蒸留を行った。蒸留の結果、無色透明の化合物（ｇ−１）精製液の２２３４ｇが得られた。精製液を１９Ｆ−ＮＭＲ測定により内部標準法で定量分析したところ、化合物（ｇ−１）純度は９７．０質量％であった。これより、化合物（ｆ−１）基準の化合物（ｇ−１）収率は７２％となった。
【００８１】
【化３０】
0005807494.tif 000031
【００８２】
〔６〕工程（vii）：化合物（ｈ−１）の合成
ガラスビーズが充填された内径１インチのステンレス反応管（流動層型）を３１０℃に加熱し、反応管の出口の一方には冷却トラップを設置した。冷却トラップの内部には、重合禁止剤として、Ｎ−ニトロソフェニルヒドロキシルアミンアルミニウム塩（商品名：Ｑ−１３０１、和光純薬製）を０．０２ｇ添加した。あらかじめ該温度に加熱し連続的に気化させた化合物（ｇ−１）と窒素ガスとの混合ガス（モル比５：９５）を流通させた。滞留時間は１５秒、線速度は２．６ｃｍ／秒であった。化合物（ｇ−１）の使用量は１０５．９ｇであった。冷却トラップに留出する液体を捕集して化合物（ｈ−１）を主成分とする液を得た。捕集した液体を減圧蒸留して化合物（ｈ−１）を得た。蒸留の際にも、蒸留釜や蒸留留分の受け器に上記重合禁止剤を添加した。化合物（ｇ−１）基準の化合物（ｈ−１）収率は４７％であった。
【００８３】
【化３１】
0005807494.tif 000032
【００８４】
[実施例２]
実施例１と同様にして〔１〕〜〔４〕を実施し、純度が８６．３質量％の化合物（ｆ−１）の精製液を得た。なお、該化合物（ｆ−１）の純度が実施例１と異なっているが、これは工程（ｖ）の蒸留で得られた留分に関し、実施例１と異なる蒸留留分を用いたためである。以下の各実施例および各比較例に用いた化合物（ｆ−１）に関しても、使用した蒸留留分によって、同様に濃度が異なる場合がある。
一方、ジムロート冷却器を備えたガラス製反応容器に、フッ化セシウムの０．０７７ｇとテトラグライムの０．８０ｍＬを仕込み、室温で攪拌を開始した。次に、前述のようにして得られた純度８６．３質量％の化合物（ｆ−１）精製液の１．５９ｇを加え、ガラス製反応容器をオイルバスにて１２０℃に加熱し、３時間反応させた。
反応容器を冷却させた後、二層分離した下層を回収して重量を測定した。回収した反応液を１９Ｆ−ＮＭＲ測定により内部標準法で定量分析したところ、化合物（ｇ−１）が６３％の反応収率（化合物（ｆ−１）基準の収率）で生成しているのを確認した。
【００８５】
[実施例３]
実施例１と同様にして〔１〕〜〔４〕を実施し、純度が８６．３質量％の化合物（ｆ−１）の精製液を得た。そして、フッ化セシウムを０．０７７ｇとし、化合物（ｆ−１）の精製液を１．５８ｇとし、テトラグライムの代わりにスルホラン０．８０ｍＬを用いた以外は、実施例２と同様にして工程（vi）を行い、化合物（ｇ−１）を得た。化合物（ｇ−１）の反応収率（化合物（ｆ−１）基準の収率）を実施例２と同様にして求めたところ、６２％であった。
【００８６】
[実施例４]
実施例１と同様にして〔１〕〜〔４〕を実施し、純度が８６．３質量％の化合物（ｆ−１）の精製液を得た。
一方、ジムロート冷却器を備えたガラス製反応容器に、フッ化セシウムの０．０８４ｇとテトラグライムの０．８０ｍＬを仕込み、室温で攪拌を開始した。次に前述のようにして得られた純度８６．３質量％の化合物（ｆ−１）精製液の１．５８ｇを加え、ガラス製反応容器をオイルバスにて１００℃に加熱し、２時間反応させた。ここで反応液の組成をガスクロマトグラフィー分析で追跡したところ、化合物（ｆ−１）の残存量が多かった為、温度を１１０℃まで上げて更に４時間反応させた。
このようにして工程（vi）を行い、化合物（ｇ−１）を得た。化合物（ｇ−１）の反応収率（化合物（ｆ−１）基準の収率）を実施例２と同様にして求めたところ、５６％であった。
なお、１００℃で２時間反応させた時点での化合物（ｇ−１）の反応収率（化合物（ｆ−１）基準の収率）は１１％であった。
【００８７】
[比較例１]
実施例１と同様にして〔１〕〜〔４〕を実施し、純度が９６．４質量％の化合物（ｆ−１）の精製液を得た。そして、フッ化セシウムを０．１０８ｇとし、化合物（ｆ−１）精製液を１．５７ｇとし、テトラグライムの代わりにスルホラン０．８０ｍＬを用い、反応を１４０℃で１．７５時間行った以外は、実施例２と同様にして工程（vi）を行い、化合物（ｇ−１）を得た。化合物（ｇ−１）の反応収率（化合物（ｆ−１）基準の収率）を実施例２と同様にして求めたところ、４２％であった。また、この時の化合物（ｆ−１）の転化率は９９％であった。
【００８８】
[比較例２]
実施例１と同様にして〔１〕〜〔４〕を実施し、純度が９７．８質量％の化合物（ｆ−１）の精製液を得た。そして、フッ化セシウムを０．１１３ｇとし、化合物（ｆ−１）精製液を１．６０ｇとし、反応を１００℃で３時間行った以外は、実施例２と同様にして工程（vi）を行い、化合物（ｇ−１）を得た。化合物（ｇ−１）の反応収率（化合物（ｆ−１）基準の収率）を実施例２と同様にして求めたところ、１１％であった。また、この時の化合物（ｆ−１）の転化率は４７％であった。
【００８９】
以上のように、工程（vi）による化合物（ｇ−１）の反応収率は、実施例１で７２％、実施例２で６３％、実施例３で６２％、実施例４で５６％であった。これに対して、反応温度が１４０℃の比較例１では、転化率が高いにもかかわらず反応収率は４２％であり、実施例３と比較すると、反応収率が低かった。また、反応温度が１００℃の比較例２では１１％であり、反応収率は高くなかった。一方、反応温度を１１０℃とすることで、実施例４の通り、反応収率は５６％となり、反応性を著しく向上できることがわかった。
【００９０】
（実施例５〜９、比較例３〜５）
実施例１と同様にして〔１〕〜〔４〕を実施し、純度が９４．４質量％の化合物（ｆ−１）の精製液を得た。そして、表１に示す量のフッ化セシウム、化合物（ｆ−１）の精製液、テトラグライムを用いた以外は、実施例２と同様にして工程（vi）を行い、化合物（ｇ−１）を得た。
【００９１】
表１に、実施例２〜９および比較例１〜５について、基質濃度、触媒濃度（対基質）、触媒濃度（対溶媒）、化合物（ｇ−１）の反応収率（化合物（ｆ−１）基準の収率）などをまとめる。
【００９２】
【表１】
0005807494.tif 000033
【００９３】
図１に、１２０℃で３時間反応させた実施例２、３、５〜９、および比較例３〜５について、触媒濃度（対溶媒）に対して化合物（ｇ−１）の収率をプロットしたグラフを示す。
なお、グラフ中の各語句は以下の意味を示す。
・基質濃度［質量％］＝｛Ａ×（Ｘ／１００）｝／（Ａ＋Ｂ＋Ｃ）×１００
・触媒濃度（対基質）［ｍｏｌ％］
＝（Ｂ／１５１．９）／｛Ａ×（Ｘ／１００）／４９０．１｝×１００
・触媒濃度（対溶媒）［ｍｏｌ／Ｌ］＝（Ｂ／１５１．９）／Ｄ
ただし、
Ａ：化合物（ｆ−１）精製液添加量［ｇ］
Ｂ：フッ化セシウム添加量［ｇ］
Ｃ：溶媒添加量［ｇ］
Ｄ：溶媒添加量［Ｌ］
Ｘ：化合物（ｆ−１）純度［質量％］
フッ化セシウム分子量＝１５１．９
化合物（ｆ−１）分子量＝４９０．１
テトラグライム比重［ｋｇ／Ｌ］=１．０１
スルホラン比重［ｋｇ／Ｌ］=１．２６
【００９４】
図１より、工程（vi）における化合物（ｇ）の収率は、触媒濃度（対基質）に依存する一般的な反応とは異なり、むしろ触媒濃度（対溶媒）に依存し、触媒濃度（対溶媒）が０．５１ｍｏｌ／Ｌ以上となると、該収率が急激に大きくなることが示された。一方、反応系における基質の濃度は、反応性に大きな影響を与えなかった。
【産業上の利用可能性】
【００９５】
本発明の製造方法によれば、高い収率で、重合反応性が高く、含フッ素ポリマーを製造するモノマーに適している含フッ素化合物およびその中間体を製造できる。該含フッ素化合物を重合して得られた含フッ素ポリマーは、燃料電池のイオン交換膜材料などとして好適に用いられる。
【図１】
0005807494.tif 000045